"aアルカリ可溶性高分子20~90質量、b分子内に少なくとも一つの重合可能なエチレン性不飽和結合を有する付加重合性モノマー5~75質量、c光重合開始剤0.01~30質量、及びd下記一般式[Iで表される化合物0.01~30質量、を含むことを特徴とする感光性樹脂組成物。式中、R1は水素原子または炭素数が1~8である一価の有機基であり、A1は炭素数が2~10のアルキレン基であり、n1、n2、n3、はn1n2n33~120を満たす数であり、n4は0または1である。式中複数存在するA1はそれぞれ同一でも異なっていても良く、また、-O-A1-の繰り返し構造は、ランダムであってもブロックであってもよい。前記付加重合性モノマーが、下記一般式[II]~[V]で表される化合物よりなる群から選択された少なくとも一つの化合物を含む、請求項1に記載の感光性樹脂組成物。式中、R2及びR3はそれぞれ独立に水素原子またはメチル基を表し、A2は炭素数2~6のアルキレン基を示し、n5及びn6はn5n6=2~40を満たす数である。式中複数存在するA2はそれぞれ同一でも異なっていても良く、また、-A2-O-の繰り返し構造は、ランダムであってもブロックであってもよい。式中、R4はアルキレン基を示し、R5及びR6はそれぞれ独立に水素原子またはメチル基を表し、A3は炭素数2~6のアルキレン基を示し、n7及びn8はn7n8=2~40を満たす数である。式中複数存在するA3はそれぞれ同一でも異なっていても良く、また、-A3-O-の繰り返し構造は、ランダムであってもブロックであってもよい。式中、R7及びR8はそれぞれ独立に水素原子またはメチル基を表し、A4は炭素数2~6のアルキレン基を示し、n9は2~40を満たす数である。式中複数存在するA4はそれぞれ同一でも異なっていても良く、また、-A4-O-の繰り返し構造はランダムであってもブロックであってもよい。式中、R9は水素原子または炭素数が1~8である一価の有機基を示し、R10、R11及びR12はそれぞれ独立に水素原子またはメチル基を表し、A5は炭素数2~6のアルキレン基を示し、n13は0または1である。n10、n11及びn12はn10n11n12=3~60を満たす数である。式中複数存在するA5はそれぞれ同一でも異なっていても良く、-O-A5-の繰り返し構造はランダムであってもブロックであってもよい。前記付加重合性モノマーが、下記一般式[VI]で表される化合物を含む、請求項1、又は2に記載の感光性樹脂組成物。式中、R13は水素原子または炭素数が1~15である一価の有機基を示し、R14は水素原子またはメチル基を表し、A6は炭素数2~6のアルキレン基を示し、n14は1~30を満たす数である。式中複数存在するA6はそれぞれ同一でも異なっていても良く、また、-O-A6-の繰り返し構造はランダムであってもブロックであってもよい。前記アルカリ可溶性高分子がスチレン系モノマー構造を含む、請求項1~3のいずれか1項に記載の感光性樹脂組成物。前記光重合開始剤が、2-o-クロロフェニル-4,5-ジフェニルイミダゾリル二量体を含む、請求項1~4のいずれか1項に記載の感光性樹脂組成物。請求項1~5のいずれかに記載の感光性樹脂組成物からなる感光性樹脂組成物層と、当該感光性樹脂組成物層を支持する支持層と、を含む感光性樹脂積層体。請求項6に記載の感光性樹脂積層体を基板上に積層する工程、前記感光性樹脂積層体に含まれる感光性樹脂層を露光する露光工程、前記露光後の感光性樹脂層における未露光部を現像液で除去してレジストパターンを形成する現像工程、を含むレジストパターンの形成方法。前記露光工程が、描画パターンの直接描画により露光を行う工程である、請求項7に記載のレジストパターン形成方法。請求項7又は8に記載のレジストパターンの形成方法を用いた導体パターンの形成方法であって、前記基板が金属板又は金属皮膜絶縁板であると共に、前記基板表面のレジストパターンに被覆されていない部分をエッチング又はめっきする工程を含む、導体パターンの形成方法。請求項7又は8に記載のレジストパターンの形成方法を用いたプリント配線板の製造方法であって、前記基板が銅張積層板又はフレキシブル基板であると共に、前記基板表面のレジストパターンに被覆されていない部分をエッチング又はめっきする工程、エッチング又はめっきする工程の後に、レジストパターンを剥離する工程、を含むプリント配線板の製造方法。請求項7又は8に記載のレジストパターンの形成方法を用いたリードフレームの製造方法であって、前記基板が金属板であると共に、前記基板表面のレジストパターンに被覆されていない部分をエッチングするエッチング工程、エッチング工程の後に、レジストパターンを剥離する工程、を含むリードフレームの製造方法。請求項7又は8に記載のレジストパターンの形成方法を用いた半導体パッケージの製造方法であって、前記基板が、LSIが形成されているウェハであると共に、前記基板表面のレジストパターンに被覆されていない部分をめっきするめっき工程、めっき工程の後に、レジストパターンを剥離する工程、を含む半導体パッケージの製造方法。未露光部を弱アルカリ水溶液などの現像液で溶解又は分散するアルカリ現像型のドライフィルムレジストを用いた場合には、現像液中に未重合の組成物が分散し、この分散物が集まると現像液中の凝集物となったり、現像液の発泡の原因になったりする。凝集物は現像の過程で基板に再付着して不良の原因となる。また不良の発生を防ぐためにフィルターを通して現像液の循環を行っている場合にも、凝集物の発生が多いとフィルター交換の頻度が高くなるか、又は現像機の洗浄のインターバルが短くなるという管理上の問題が生じている。即ち、ドライフィルムレジストには、現像液分散性の向上が求められる。更に、ドライフィルムレジストには、解像性、耐めっき性をも両立することが求められる。特許文献1に記載された感光性樹脂組成物は、解像性、耐めっき性、現像液分散性を高度な次元で両立する観点から、なお改善の余地を有していた。本発明は上記事情に鑑みなされたものであり、耐めっき性と現像液分散性を高い水準で両立し、さらに解像性に優れる感光性樹脂組成物を提供することを課題とする。本発明者は、上記課題を解決すべく鋭意研究した結果、以下の技術的手段により、上記課題を解決することができることを見出した。すなわち、本発明は以下の通りである。[1]aアルカリ可溶性高分子20~90質量、b分子内に少なくとも一つの重合可能なエチレン性不飽和結合を有する付加重合性モノマー5~75質量、c光重合開始剤0.01~30質量、及びd下記一般式[Iで表される化合物0.01~30質量、を含むことを特徴とする感光性樹脂組成物。式中、R1は水素原子または炭素数が1~8である一価の有機基であり、A1は炭素数が2~10のアルキレン基であり、n1、n2、n3、はn1n2n33~120を満たす数であり、n4は0または1である。式中複数存在するA1はそれぞれ同一でも異なっていても良く、また、-O-A1-の繰り返し構造は、ランダムであってもブロックであってもよい。[2]前記付加重合性モノマーが、下記一般式[II]~[V]で表される化合物よりなる群から選択された少なくとも一つの化合物を含む、[1]に記載の感光性樹脂組成物。式中、R2及びR3はそれぞれ独立に水素原子またはメチル基を表し、A2は炭素数2~6のアルキレン基を示し、n5及びn6はn5n6=2~40を満たす数である。式中複数存在するA2はそれぞれ同一でも異なっていても良く、また、-A2-O-の繰り返し構造は、ランダムであってもブロックであってもよい。式中、R4はアルキレン基を示し、R5及びR6はそれぞれ独立に水素原子またはメチル基を表し、A3は炭素数2~6のアルキレン基を示し、n7及びn8はn7n8=2~40を満たす数である。式中複数存在するA3はそれぞれ同一でも異なっていても良く、また、-A3-O-の繰り返し構造は、ランダムであってもブロックであってもよい。式中、R7及びR8はそれぞれ独立に水素原子またはメチル基を表し、A4は炭素数2~6のアルキレン基を示し、n9は2~40を満たす数である。式中複数存在するA4はそれぞれ同一でも異なっていても良く、また、-A4-O-の繰り返し構造はランダムであってもブロックであってもよい。式中、R9は水素原子または炭素数が1~8である一価の有機基を示し、R10、R11及びR12はそれぞれ独立に水素原子またはメチル基を表し、A5は炭素数2~6のアルキレン基を示し、n13は0または1である。n10、n11及びn12はn10n11n12=3~60を満たす数である。式中複数存在するA5はそれぞれ同一でも異なっていても良く、-O-A5-の繰り返し構造はランダムであってもブロックであってもよい。[3]前記付加重合性モノマーが、下記一般式[VI]で表される化合物を含む[1]又は[2]に記載の感光性樹脂組成物。式中、R13は水素原子または炭素数が1~15である一価の有機基を示し、R14は水素原子またはメチル基を表し、A6は炭素数2~6のアルキレン基を示し、n14は1~30を満たす数である。式中複数存在するA6はそれぞれ同一でも異なっていても良く、また、-O-A6-の繰り返し構造はランダムであってもブロックであってもよい。[4]前記アルカリ可溶性高分子がスチレン系モノマー構造を含む[1]~[3]のいずれかに記載の感光性樹脂組成物。[5]前記光重合開始剤が、2-o-クロロフェニル-4,5-ジフェニルイミダゾリル二量体を含む[1]~[4]のいずれかに記載の感光性樹脂組成物。[6][1]~[5]のいずれかに記載の感光性樹脂組成物からなる感光性樹脂組成物層と、当該感光性樹脂組成物層を支持する支持層と、を含む感光性樹脂積層体。[7][6]に記載の感光性樹脂積層体を基板上に積層する工程、前記感光性樹脂積層体に含まれる感光性樹脂層を露光する露光工程、前記露光後の感光性樹脂層における未露光部を現像液で除去してレジストパターンを形成する現像工程、を含むレジストパターンの形成方法。[8]前記露光工程が、描画パターンの直接描画により露光を行う工程である、[7]に記載のレジストパターン形成方法。[9][7]又は[8]に記載のレジストパターンの形成方法を用いた導体パターンの形成方法であって、前記基板が金属板又は金属皮膜絶縁板であると共に、前記基板表面のレジストパターンに被覆されていない部分をエッチング又はめっきする工程を含む、導体パターンの形成方法。[10][7]又は[8]に記載のレジストパターンの形成方法を用いたプリント配線板の製造方法であって、前記基板が銅張積層板又はフレキシブル基板であると共に、前記基板表面のレジストパターンに被覆されていない部分をエッチング又はめっきする工程、エッチング又はめっきする工程の後に、レジストパターンを剥離する工程、を含むプリント配線板の製造方法。[11][7]又は[8]に記載のレジストパターンの形成方法を用いたリードフレームの製造方法であって、前記基板が金属板であると共に、前記基板表面のレジストパターンに被覆されていない部分をエッチングするエッチング工程、エッチング工程の後に、レジストパターンを剥離する工程、を含むリードフレームの製造方法。[12][7]又は[8]に記載のレジストパターンの形成方法を用いた半導体パッケージの製造方法であって、前記基板が、LSIが形成されているウェハであると共に、前記基板表面のレジストパターンに被覆されていない部分をめっきするめっき工程、めっき工程の後に、レジストパターンを剥離する工程、を含む半導体パッケージの製造方法。本発明によれば、耐めっき性と現像液分散性を高い水準で両立し、さらに解像性に優れる感光性樹脂組成物が提供される。以下、本発明を実施するための最良の形態以下、実施の形態と略記する。について詳細に説明する。尚、本発明は、以下の実施の形態に限定されるものではなく、その要旨の範囲内で種々変形して実施することができる。<感光性樹脂組成物>本実施の形態における感光性樹脂組成物は、aアルカリ可溶性高分子20~90質量、b分子内に少なくとも一つの重合可能なエチレン性不飽和結合を有する付加重合性モノマー5~75質量、c光重合開始剤0.01~30質量、及びd前記一般式[Iで表される化合物0.01~30質量、を含む。<アルカリ可溶性高分子>アルカリ可溶性高分子は、典型的には、カルボキシル基含有単量体を共重合成分として含む、重量平均分子量が5,000~500,000の熱可塑性共重合体である。熱可塑性共重合体の重量平均分子量は、5,000~500,000であることが好ましい。熱可塑性共重合体の重量平均分子量は、ドライフィルムレジストの厚みを均一に維持し、現像液に対する耐性を得るという観点から5,000以上が好ましく、一方で、現像性を維持するという観点から500,000以下が好ましい。より好ましい熱可塑性共重合体の重量平均分子量の下限は、20,000であり、上限は300,000である。また好ましい分子量分布は1.5~7であり、より好ましい下限は2であり、上限は5である。熱可塑性共重合体は、後述する第一の単量体の1種以上と後述する第二の単量体の1種以上とから成る共重合成分を共重合させて得られることが好ましい。第一の単量体は、分子中にカルボキシル基を含有する単量体である。第一の単量体としては、例えば、メタアクリル酸、フマル酸、ケイ皮酸、クロトン酸、イタコン酸、マレイン酸無水物、及びマレイン酸半エステルなどが挙げられる。中でも、特にメタアクリル酸が好ましい。ここで、メタアクリルとは、アクリル又はメタクリルを示す。以下同様である。第二の単量体は、非酸性であり、かつ分子中に重合性不飽和基を少なくとも1個有する単量体である。第二の単量体としては、例えば、メチルメタアクリレート、エチルメタアクリレート、n-プロピルメタアクリレート、イソプロピルメタアクリレート、n-ブチルメタアクリレート、イソブチルメタアクリレート、tert-ブチルメタアクリレート、2-ヒドロキシエチルメタアクリレート、2-ヒドロキシプロピルメタアクリレート、シクロヘキシルメタアクリレート、2-エチルヘキシルメタアクリレート、ベンジルメタアクリレート、酢酸ビニル等のビニルアルコールのエステル類;メタアクリロニトリル、スチレン系モノマースチレン、及び重合可能なスチレン誘導体などが挙げられる。中でも、メチルメタアクリレート、n-ブチルメタアクリレート、スチレン、及びベンジルメタアクリレートが好まし、解像度の観点からスチレンを用いることは特に好ましい。アルカリ可溶性高分子は、上記の単量体を混合し、溶剤、例えば、アセトン、メチルエチルケトン、メタノール、エタノール、ノルマルプロピルアルコール、又はイソプロパノールで希釈した溶液に、ラジカル重合開始剤、例えば、過酸化ベンゾイル、アゾイソブチロニトリルを適量添加し、過熱攪拌することにより合成を行うことが好ましい。混合物の一部を反応液に滴下しながら合成を行う場合もある。反応終了後、さらに溶剤を加えて、所望の濃度に調整する場合もある。合成手段としては、溶液重合以外に、塊状重合、懸濁重合、又は乳化重合を用いてもよい。特に好ましいアルカリ可溶性高分子は、第一の単量体と第二の単量体の共重合割合が、第一の単量体が10~60質量、第二の単量体が40~90質量であるものであり、さらにより好ましくは第一の単量体が15~35質量、第二の単量体が65~85質量である。アルカリ可溶性高分子のより具体的な例としては、メタクリル酸メチル、メタクリル酸及びスチレンを共重合成分として含む重合体、メタクリル酸メチル、メタクリル酸及びアクリル酸n-ブチルを共重合成分として含む重合体、並びにメタクリル酸ベンジル、メタクリル酸メチル及びアクリル酸2-エチルヘキシルを共重合成分として含む重合体等が挙げられる。本実施形態では、感光性樹脂組成物中のアルカリ可溶性高分子の含有量但し、感光性樹脂組成物の固形分総量に対してである。以下、特別に規定される場合以外は、各含有成分において同じ。は、20質量~90質量の範囲であり、好ましい下限は25質量、好ましい上限は75質量であり、より好ましい下限は40質量、より好ましい上限は65質量である。この含有量は、アルカリ現像性を維持するという観点から20質量以上であることが好ましく、一方で、露光によって形成されるレジストパターンがレジストとしての性能を十分に発揮するという観点から90質量以下であることが好ましい。<付加重合性モノマー>付加重合性モノマーは、例えば、エチレン性不飽和基を有することによって付加重合性を有するモノマーである。エチレン性不飽和結合は、末端エチレン性不飽和基であることが好ましい。高解像性、エッジフューズ性、テンティング性の観点から、付加重合性モノマーとして、少なくとも1種のビスフェノールA系メタアクリレート化合物を用いることは好ましいことである。ここでいうビスフェノールA系メタアクリレート化合物とはアクリロイル基又はアクリロイル基に由来する炭素‐炭素不飽和2重結合とビスフェノールAに由来する-C6H4-CCH32-C6H4-基とを有する化合物であり、一般式[II]で示される。式中、R2及びR3はそれぞれ独立に水素原子またはメチル基を表し、A2は炭素数2~6のアルキレン基を示し、n5及びn6はn5n6=2~40を満たす数である。式中複数存在するA2はそれぞれ同一でも異なっていても良く、また、-A2-O-の繰り返し構造は、ランダムであってもブロックであってもよい。上記一般式[II]で表される化合物においてA2は、解像度、現像液分散性の観点から-CHCH3CH2-、-CH2CHCH3-、及び-CH2CH2-よりなる群から選択される少なくとも1種であることが好ましく、異なったアルキレン基が混在する場合には、繰り返し構造はブロックであることが好ましい。上記一般式[II]で表される化合物において、n5n6は、硬化膜の柔軟性及びテンティング性の観点から2以上であることが好ましく、原料取り扱い性の観点から40以下であることが好ましい。上記一般式[II]で表される不飽和化合物の具体例としては、ビスフェノールAの両端にそれぞれ平均1単位のエチレンオキサイドを付加したポリエチレングリコールのジメタクリレートやビスフェノールAの両端にそれぞれ平均2単位のエチレンオキサイドを付加したポリエチレングリコールのジメタクリレート、ビスフェノールAの両端にそれぞれ平均5単位のエチレンオキサイドを付加したポリエチレングリコールのジメタクリレート、ビスフェノールAの両端にそれぞれ平均7単位のエチレンオキサイドを付加したポリエチレングリコールのジメタクリレート、ビスフェノールAの両端にそれぞれ平均6単位のエチレンオキサイドと平均2単位のプロピレンオキサイドを付加したポリアルキレングリコールのジメタクリレート、ビスフェノールAの両端にそれぞれ平均15単位のエチレンオキサイドと平均2単位のプロピレンオキサイドを付加したポリアルキレングリコールのジメタクリレートが好ましい。耐めっき性、エッジフューズ性、硬化膜柔軟性の観点から、付加重合性モノマーとして、少なくとも1種の一般式[III]で示される化合物を含むことは好ましいことである。式中、R4はアルキレン基を示し、R5及びR6はそれぞれ独立に水素原子またはメチル基を表し、A3は炭素数2~6のアルキレン基を示し、n7及びn8はn7n8=2~40を満たす数である。式中複数存在するA3はそれぞれ同一でも異なっていても良く、また、-A3-O-の繰り返し構造は、ランダムであってもブロックであってもよい。上記一般式[III]で表される化合物においてR4は炭素数1~9のアルキレン基であることが好ましく、はA3は、解像度、現像液分散性の観点から-CHCH3CH2-、-CH2CHCH3-、及び-CH2CH2-よりなる群から選択される少なくとも1種であることが好ましく、異なったアルキレン基が混在する場合には繰り返し構造はブロックであることが好ましい。上記一般式[III]で表される化合物において、n7n8は、硬化膜の柔軟性及びテンティング性の観点から2以上であることが好ましく、解像度の観点から40以下であることが好ましい。上記一般式[III]で表される不飽和化合物の具体例としては、R4がヘキサメチレン基であり、A3がプロピレン基であり、n7=1、n8=6のジメタクリレートや、R4がヘキサメチレン基であり、A3がプロピレン基であり、n7、n8がそれぞれ6のジメタクリレート、R4がヘキサメチレン基であり、A3がプロピレン基であり、n7、n8がそれぞれ9のジメタクリレート、R4がヘキサメチレン基であり、その両端の-A3-O-がエチレンオキサイド1単位とプロピレンオキサイド6単位であるジメタクリレートが好ましい。高解像性、硬化膜の剥離性能、硬化膜柔軟性の観点から、付加重合性モノマーとして、少なくとも1種の一般式[IV]で示される化合物を含むことは好ましいことである。式中、R7及びR8はそれぞれ独立に水素原子またはメチル基を表し、A4は炭素数2~6のアルキレン基を示し、n9は2~40を満たす数である。式中複数存在するA4はそれぞれ同一でも異なっていても良く、また、-A4-O-の繰り返し構造はランダムであってもブロックであってもよい。一般式[IV]で表される化合物においてA4は、剥離性能、現像液分散性の観点から-CHCH3CH2-、-CH2CHCH3-、及び-CH2CH2-よりなる群から選択される少なくとも1種であることが好ましく、異なったアルキレン基が混在する場合には繰り返し構造はブロックであることが好ましい。上記一般式[IV]で表される化合物において、n9は、硬化膜の柔軟性及びテンティング性の観点から2以上であることが好ましく、解像性、耐めっき性の観点から40以下であることが好ましい。上記一般式[IV]で表される不飽和化合物の具体例としては、A4がエチレン基でありn9=9のジアクリレートや、A4がプロピレン基であり、n9が7のジメタクリレート、A4がプロピレン基とエチレン基の混合であって、平均12単位のプロピレンオキサイドの繰り返しの両端にそれぞれ平均3単位ずつのエチレンオキサイドが付加したポリアルキレンオキサイドのジメタクリレートが好ましい。高解像性、硬化膜の剥離性能、耐めっき性の観点から、付加重合性モノマーとして、少なくとも1種の一般式[V]で示される化合物を含むことは好ましいことである。式中、R9は水素原子または炭素数が1~8である一価の有機基を示し、R10、R11及びR12はそれぞれ独立に水素原子またはメチル基を表し、A5は炭素数2~6のアルキレン基を示し、n13は0または1である。n10、n11及びn12はn10n11n12=3~60を満たす数である。式中複数存在するA5はそれぞれ同一でも異なっていても良く、-O-A5-の繰り返し構造はランダムであってもブロックであってもよい。上記一般式[V]で表される化合物においてA5は、剥離性能、現像液分散性の観点から-CHCH3CH2-、-CH2CHCH3-、及び-CH2CH2-よりなる群から選択される少なくとも1種であることが好ましく、異なったアルキレン基が混在する場合には繰り返し構造はブロックであることが好ましい。上記一般式[V]で表される化合物においてn10n11n12は、硬化膜の柔軟性及びテンティング性の観点から3以上であることが好ましく、耐めっき性の観点から60以下であることが好ましい。好ましくは3以上30以下であり、より好ましくは3以上12以下である。上記一般式[V]で表される不飽和化合物の具体例としては、トリメチロールプロパンに平均で合計3単位のエチレンオキサイドを付加したトリアクリレートや、トリメチロールプロパンに平均で合計3単位のプロピレンオキサイドを付加したトリアクリレート、トリメチロールプロパンに平均で合計6単位のエチレンオキサイドを付加したトリアクリレート、トリメチロールプロパンに平均で合計9単位のエチレンオキサイドを付加したトリアクリレートが好ましい。硬化膜の剥離時間短縮、未露光部の現像液分散性の観点から、付加重合性モノマーとして、少なくとも1種の一般式[VI]で示される化合物を含むことは好ましいことである。式中、R13は水素原子または炭素数が1~15である一価の有機基を示し、R14は水素原子またはメチル基を表し、A6は炭素数2~6のアルキレン基を示し、n14は1~30を満たす数である。式中複数存在するA6はそれぞれ同一でも異なっていても良く、また、-O-A6-の繰り返し構造はランダムであってもブロックであってもよい。上記一般式[VI]で表される化合物においてA6は、剥離性能、現像液分散性の観点から-CHCH3CH2-、-CH2CHCH3-、及び-CH2CH2-よりなる群から選択される少なくとも1種であることが好ましく、異なったアルキレン基が混在する場合には繰り返し構造はブロックであることが好ましい。上記一般式[VI]で表される化合物においてn14は、原料取り扱い性の観点から1以上であることが好ましく、耐めっき性の観点から30以下であることが好ましい。上記一般式[VI]で表される不飽和化合物の具体例としては、4-ノニルフェニルヘプタエチレングリコールジプロピレングリコールアクリレートや4-ノニルフェニルオクタエチレングリコールアクリレート、4-ノニルフェニルテトラエチレングリコールアクリレート、4-オクチルフェニルペンタプロピレングリコールアクリレートが好ましい。その他、付加重合性モノマーとして使用できる、上記一般式[II]~[VI]で表される化合物以外の例としては、少なくとも1つの末端エチレン性不飽和基を有する既知の化合物が挙げられる。付加重合性モノマーのより具体的な例として、例えば、2-ヒドロキシ-3-フェノキシプロピルアクリレート、無水フタル酸と2-ヒドロキシプロピルアクリレートとの半エステル化合物とプロピレンオキシドとの反応物、1,6-ヘキサンジオールジメタアクリレート、1,4-シクロヘキサンジオールジメタアクリレート、2-ジp-ヒドロキシフェニルプロパンジメタアクリレート、ペンタエリスリトールテトラメタアクリレート、ジペンタエリスリトールペンタメタアクリレート、ジペンタエリスリトールヘキサメタアクリレート、トリメチロールプロパントリグリシジルエーテルトリメタアクリレート、2,2-ビス4-メタクリロキシペンタエトキシフェニルプロパン、グリセロールトリアクリレート、トリメチロールプロパンをアクリレート化したトリアクリレート、ペンタエリスリトールに平均4モルのエチレンオキサイドを付加したグリコールのテトラアクリレート、及びイソシアヌル酸エステル化合物の多官能メタアクリレートなどが挙げられる。これらは、単独で使用しても、2種類以上併用してもよい。感光性樹脂組成物中の付加重合性モノマーの含有量は、5~75質量の範囲であることが好ましい。この含有量は、硬化不良、及び現像時間の遅延を抑えるという観点から5質量以上であることが好ましく、一方で、コールドフロー及び硬化レジストの剥離遅延を抑えるという観点から75質量以下であることが好ましい。またより好ましい含有量の下限は15質量であり、上限は60質量である。さらに好ましい含有量の下限は30であり、上限は50質量である。<光重合開始剤>光重合開始剤は、光によりモノマーを重合させる化合物である。光重合開始剤としては、感光性樹脂の光重合開始剤として通常使用されるものを適宜使用できるが、特にヘキサアリールビスイミダゾール以下、トリアリールイミダゾリル二量体ともいう。が好ましく用いられる。トリアリールイミダゾリル二量体としては、例えば、2-o-クロロフェニル-4,5-ジフェニルイミダゾリル二量体以下、2,2’-ビス2-クロロフェニル-4,4’,5,5’-テトラフェニル-1,1’-ビスイミダゾールともいう。、2,2’,5-トリス-o-クロロフェニル-4-3,4-ジメトキシフェニル-4’,5’-ジフェニルイミダゾリル二量体、2,4-ビス-o-クロロフェニル-5-3,4-ジメトキシフェニル-ジフェニルイミダゾリル二量体、2,4,5-トリス-o-クロロフェニル-ジフェニルイミダゾリル二量体、2-o-クロロフェニル-ビス-4,5-3,4-ジメトキシフェニル-イミダゾリル二量体、2,2’-ビス-2-フルオロフェニル-4,4’,5,5’-テトラキス-3-メトキシフェニル-イミダゾリル二量体、2,2’-ビス-2,3-ジフルオロメチルフェニル-4,4’,5,5’-テトラキス-3-メトキシフェニル-イミダゾリル二量体、2,2’-ビス-2,4-ジフルオロフェニル-4,4’,5,5’-テトラキス-3-メトキシフェニル-イミダゾリル二量体、2,2’-ビス-2,5-ジフルオロフェニル-4,4’,5,5’-テトラキス-3-メトキシフェニル-イミダゾリル二量体、2,2’-ビス-2,6-ジフルオロフェニル-4,4’,5,5’-テトラキス-3-メトキシフェニル-イミダゾリル二量体、2,2’-ビス-2,3,4-トリフルオロフェニル-4,4’,5,5’-テトラキス-3-メトキシフェニル-イミダゾリル二量体、2,2’-ビス-2,3,5-トリフルオロフェニル-4,4’,5,5’-テトラキス-3-メトキシフェニル-イミダゾリル二量体、2,2’-ビス-2,3,6-トリフルオロフェニル-4,4’,5,5’-テトラキス-3-メトキシフェニル-イミダゾリル二量体、2,2’-ビス-2,4,5-トリフルオロフェニル-4,4’,5,5’-テトラキス-3-メトキシフェニル-イミダゾリル二量体、2,2’-ビス-2,4,6-トリフルオロフェニル-4,4’,5,5’-テトラキス-3-メトキシフェニル-イミダゾリル二量体、2,2’-ビス-2,3,4,5-テトラフルオロフェニル-4,4’,5,5’-テトラキス-3-メトキシフェニル-イミダゾリル二量体、2,2’-ビス-2,3,4,6-テトラフルオロフェニル-4,4’,5,5’-テトラキス-3-メトキシフェニル-イミダゾリル二量体、及び2,2’-ビス-2,3,4,5,6-ペンタフルオロフェニル-4,4’,5,5’-テトラキス-3-メトキシフェニル-イミダゾリル二量体が挙げられる。特に、2-o-クロロフェニル-4,5-ジフェニルイミダゾリル二量体は解像性又は硬化レジスト膜の強度に対して高い効果を有する光重合開始剤であり、好ましく用いられる。これらは単独で用いてもよいし又は2種類以上組み合わせて用いてもよい。また、下記のアクリジン化合物、ピラゾリン化合物などと合わせて使用することもできる。中でも、光重合開始剤としてアクリジン化合物又はピラゾリン化合物が好適に使用される。アクリジン化合物としては、アクリジン、9-フェニルアクリジン、9-4-トリルアクリジン、9-4-メトキシフェニルアクリジン、9-4-ヒドロキシフェニルアクリジン、9-エチルアクリジン、9-クロロエチルアクリジン、9-メトキシアクリジン、9-エトキシアクリジン、9-4-メチルフェニルアクリジン、9-4-エチルフェニルアクリジン、9-4-n-プロピルフェニルアクリジン、9-4-n-ブチルフェニルアクリジン、9-4-tert-ブチルフェニルアクリジン、9-4-エトキシフェニルアクリジン、9-4-アセチルフェニルアクリジン、9-4-ジメチルアミノフェニルアクリジン、9-4-クロロフェニルアクリジン、9-4-ブロモフェニルアクリジン、9-3-メチルフェニルアクリジン、9-3-tert-ブチルフェニルアクリジン、9-3-アセチルフェニルアクリジン、9-3-ジメチルアミノフェニルアクリジン、9-3-ジエチルアミノフェニルアクリジン、9-3-クロロフェニルアクリジン、9-3-ブロモフェニルアクリジン、9-2-ピリジルアクリジン、9-3-ピリジルアクリジン、9-4-ピリジルアクリジンが挙げられる。中でも、9-フェニルアクリジンが望ましい。ピラゾリン化合物としては、1-フェニル-3-4-tert-ブチル-スチリル-5-4-tert-ブチル-フェニル-ピラゾリン、1-4-ベンゾオキサゾール-2-イルフェニル-3-4-tert-ブチル-スチリル-5-4-tert-ブチル-フェニル-ピラゾリン、1-フェニル-3-4-ビフェニル-5-4-tert-ブチル-フェニル-ピラゾリン、1-フェニル-3-4-ビフェニル-5-4-tert-オクチル-フェニル-ピラゾリンが好ましい。上記以外の光重合開始剤としては、例えば、2-エチルアントラキノン、オクタエチルアントラキノン、1,2-ベンズアントラキノン、2,3-ベンズアントラキノン、2-フェニルアントラキノン、2,3-ジフェニルアントラキノン、1-クロロアントラキノン、1,4-ナフトキノン、9,10-フェナントラキノン、2-メチル-1,4-ナフトキノン、2,3-ジメチルアントラキノン、及び3-クロロ-2-メチルアントラキノン等のキノン類、ベンゾフェノン、ミヒラーズケトン[4,4’-ビスジメチルアミノベンゾフェノン]、及び4,4’-ビスジエチルアミノベンゾフェノン等の芳香族ケトン類、ベンゾイン、ベンゾインエチルエーテル、ベンゾインフェニルエーテル、メチルベンゾイン、及びエチルベンゾイン等のベンゾインエーテル類、ベンジルジメチルケタール、ベンジルジエチルケタール、チオキサントン類とアルキルアミノ安息香酸の組み合わせ、1-フェニル-1,2-プロパンジオン-2-O-ベンゾインオキシム、1-フェニル-1,2-プロパンジオン-2-O-エトキシカルボニルオキシム等のオキシムエステル類が挙げられる。なお、上述のチオキサントン類とアルキルアミノ安息香酸の組み合わせとしては、例えばエチルチオキサントンとジメチルアミノ安息香酸エチルとの組み合わせ、2-クロルチオキサントンとジメチルアミノ安息香酸エチルとの組み合わせ、及びイソプロピルチオキサントンとジメチルアミノ安息香酸エチルとの組み合わせが挙げられる。また、N-アリールアミノ酸を用いてもよい。N-アリールアミノ酸の例としては、N-フェニルグリシン、N-メチル-N-フェニルグリシン、N-エチル-N-フェニルグリシン等が挙げられる。中でも、N-フェニルグリシンが特に好ましい。感光性樹脂組成物中の光重合開始剤の含有量は、0.01~30質量の範囲であり、より好ましい下限は0.05質量、さらに好ましい下限は0.1質量、より好ましい上限は15質量、さらに好ましい上限は10質量である。光重合開始剤の含有量は、露光による光重合時に十分な感度を得るという観点から0.01質量以上であり、光重合時に感光性樹脂組成物の底面すなわち光源から遠い部分にまで光を充分に透過させ、良好な解像性及び密着性を得るという観点から、30質量以下である。<一般式Iで表される化合物>前記感光性樹脂組成物は、一般式[I]で示される化合物を1種又は2種以上含む。式中、R1は水素原子または炭素数が1~8である一価の有機基であり、A1は炭素数が2~10のアルキレン基であり、n1、n2、n3、はn1n2n33~120を満たす数であり、n4は0または1である。式中複数存在するA1はそれぞれ同一でも異なっていても良く、また、-O-A1-の繰り返し構造は、ランダムであってもブロックであってもよい。ここで、本実施の形態において一般式[I]で示される化合物を他の成分と併用することにより、感光性樹脂組成物として現像液分散性、耐メッキ性、解像性の良好なバランスを実現するメカニズムについて詳細は詳らかでないが、本発明者らは以下の様に推察している。即ち、耐めっき性、解像性については一般式[I]で示される化合物に耐薬品性に有利なアルキレンオキサイド鎖を持たせることにより実現し、現像液分散性についてはアルキレンオキサイド鎖を3本持つ一般式[I]で示される化合物が持つ極性により実現可能となったと考えられる。一般式Iで示される化合物において、A1は炭素数が2~10のアルキレン基である。このアルキレン基の炭素数は、取り扱い性の観点から2以上が好ましく、他の原料との相溶性の観点から10以下が好ましく、4以下がより好ましい。具体的には、アルキレン基としては、-CH2CH2CH2CH2-、-CH2CH2CH2-、-CHCH3CH2-、-CH2CHCH3-、-CH2CH2-等があげられるが、中でも-CHCH3CH2-又は-CH2CHCH3-が好ましい。-O-A1-の繰り返し単位は、同一であるか、又は異なっていてもよい。-O-A1-の繰り返し単位が異なっている場合には、その構造はランダム又はブロックでもよい。また、繰り返し数を表すn1、n2、n3は、1以上60以下の整数であればよく、保存安定性の観点からn1n2n3は3以上が好ましく、9以上はさらに好ましい。また原料取り扱い性から120以下が好ましく、100以下はさらに好ましい。感光性樹脂組成物中の、一般式Iで示される化合物の含有量は、0.01~30質量の範囲であり、より好ましい下限は0.05質量、さらに好ましい下限は0.1質量、より好ましい上限は15質量、さらに好ましい上限は10質量である。一般式Iで示される化合物の含有量は、硬化レジストの剥離性能の観点から0.01質量以上であり、未露光膜の現像液分散性、解像性の観点から30質量以下である。なお、一般式Iで示される化合物の分子量としては、耐めっき性の観点からは3000を超えることが好ましく、3500以上がより好ましい。一方、現像液分散性の観点からは3000以下であることが好ましい。<その他の添加剤>感光性樹脂組成物には、上記a~dの成分の他に各種の添加剤を含有させることができる。具体的には、例えば染料、顔料等の着色物質が含まれる。このような着色物質としては、ベース染料としては、例えば、ベーシックグリーン1[CAS番号以下、同じ:633-03-4]、マラカイトグリーンシュウ酸塩[2437-29-8]、ブリリアントグリーン[633-03-4]、フクシン[632-99-5]、メチルバイオレット[603-47-4]、メチルバイオレット2B[8004-87-3]、クリスタルバイオレット[548-62-9]、メチルグリーン[82-94-0]、ビクトリアブルーB[2580-56-5]、ベーシックブルー7[2390-60-5]、ローダミンB[81-88-9]、ローダミン6G[989-38-8]、ベーシックイエロー2[2465-27-2]等が挙げられる。中でもベーシックグリーン1、マラカイトグリーンシュウ酸塩、及びベーシックブルー7が好ましく、色相安定性および露光コントラストを向上させるという観点からベーシックグリーン1、ベーシックブルー7が特に好ましい。上記着色物質を含有する場合には、着色物質の添加量は、感光性樹脂組成物の全固形分を基準として、0.001~1質量であることが好ましい。着色物質の添加量が、0.001質量以上であるときは、取り扱い性向上という効果があり、1質量以下であるときは、保存安定性を維持するという効果がある。また、露光により可視像を与えることができるように、感光性樹脂組成物中に発色剤を含有させてもよい。このような発色系染料としては、ロイコ染料、又はフルオラン染料とハロゲン化合物との組み合わせが挙げられる。例えば、ロイコ染料としては、トリス4-ジメチルアミノ-2-メチルフェニルメタン[ロイコクリスタルバイオレット]、トリス4-ジメチルアミノ-2-メチルフェニルメタン[ロイコマラカイトグリ-ン]、及びフルオラン染料が挙げられる。中でも、ロイコクリスタルバイオレットを用いた場合、コントラストが良好であり好ましい。前記ハロゲン化合物としては、臭化アミル、臭化イソアミル、臭化イソブチレン、臭化エチレン、臭化ジフェニルメチル、臭化ベンザル、臭化メチレン、トリブロモメチルフェニルスルホン、四臭化炭素、トリス2,3-ジブロモプロピルホスフェート、トリクロロアセトアミド、ヨウ化アミル、ヨウ化イソブチル、1,1,1-トリクロロ-2,2-ビスp-クロロフェニルエタン、ヘキサクロロエタン、クロル化トリアジン化合物等が挙げられる。これらの染料を含有する場合、感光性樹脂組成物中の染料の含有量は、感光性樹脂組成物の全固形分を基準として、それぞれ0.1~10質量が好ましい。さらに、感光性樹脂組成物の熱安定性及び保存安定性を向上させるために、ラジカル重合禁止剤、又はベンゾトリアゾール類及びカルボキシベンゾトリアゾール類から成る群から選ばれる少なくとも1種以上の化合物を感光性樹脂組成物に含有させることが好ましい。このようなラジカル重合禁止剤としては、例えば、p-メトキシフェノール、ハイドロキノン、ピロガロール、ナフチルアミン、tert-ブチルカテコール、塩化第一銅、2,6-ジ-tert-ブチル-p-クレゾール、2,2’-メチレンビス4-メチル-6-tert-ブチルフェノール、2,2’-メチレンビス4-エチル-6-tert-ブチルフェノール、ニトロソフェニルヒドロキシアミンアルミニウム塩、ジフェニルニトロソアミンが挙げられる。ベンゾトリアゾール類としては、例えば、1,2,3-ベンゾトリアゾール、1-クロロ-1,2,3-ベンゾトリアゾール、ビスN-2-エチルヘキシルアミノメチレン-1,2,3-ベンゾトリアゾール、ビスN-2-エチルヘキシルアミノメチレン-1,2,3-トリルトリアゾール、ビスN-2-ヒドロキシエチルアミノメチレン-1,2,3-ベンゾトリアゾールが挙げられる。カルボキシベンゾトリアゾール類としては、例えば、4-カルボキシ-1,2,3-ベンゾトリアゾール、5-カルボキシ-1,2,3-ベンゾトリアゾール、N,N-ジブチルアミノカルボキシベンゾトリアゾール、N-N,N-ジ-2-エチルヘキシルアミノメチレンカルボキシベンゾトリアゾール、N-N,N-ジ-2-ヒドロキシエチルアミノメチレンカルボキシベンゾトリアゾール、N-N,N-ジ-2-エチルヘキシルアミノエチレンカルボキシベンゾトリアゾールが挙げられる。ラジカル重合禁止剤、ベンゾトリアゾール類、及び/又はカルボキシベンゾトリアゾール類の合計添加量は、感光性樹脂組成物の全固形分を基準として、好ましくは0.001~3質量であり、より好ましい下限は0.05質量、より好ましい上限は1質量である。この合計添加量は、感光性樹脂組成物に保存安定性を付与するという観点から0.001質量以上が好ましく、感度を維持するという観点から3質量以下が好ましい。感光性樹脂組成物には、必要に応じて、その他の可塑剤を含有させてもよい。このような可塑剤としては、例えば、ポリエチレングリコール、ポリプロピレングリコール、ポリオキシプロピレンポリオキシエチレンエーテル、ポリオキシエチレンモノメチルエーテル、ポリオキシプロピレンモノメチルエーテル、ポリオキシエチレンポリオキシプロピレンモノメチルエーテル、ポリオキシエチレンモノエチルエーテル、ポリオキシプロピレンモノエチルエーテル、ポリオキシエチレンポリオキシプロピレンモノエチルエーテル等のグリコールエステル類、ポリオキシエチレンソルビタンラウレート、ポリオキシエチレンソルビタンオレエートなどのソルビタン誘導体、ジエチルフタレート等のフタル酸エステル類、o-トルエンスルフォン酸アミド、p-トルエンスルフォン酸アミド、クエン酸トリブチル、クエン酸トリエチル、アセチルクエン酸トリエチル、アセチルクエン酸トリ-n-プロピル、及びアセチルクエン酸トリ-n-ブチル、ビスフェノールAの両側にそれぞれプロピレンオキサイドを付加したプロピレングリコール、ビスフェノールAの両側にそれぞれエチレンオキサイドを付加したエチレングリコールなどが挙げられる。感光性樹脂組成物中の可塑剤の含有量は、好ましくは0.1質量~50質量であり、より好ましい下限は1質量、より好ましい上限は30質量である。この含有量は、現像時間の遅延を抑え、硬化膜に柔軟性を付与するという観点から0.1質量以上であることが好ましく、一方で、硬化不足及びコールドフローを抑えるという観点から50質量以下であることが好ましい。感光性樹脂組成物には、必要に応じて、その他の酸化防止剤を含有させてもよい。酸化防止剤としては、例えば、トリフェニルフォスファイト、トリス2,4-ジ-t-ブチルフェニルフォスファイト、トリスモノノニルフェニルフォスファイト、及びビスモノノニルフェニル-ジノニルフェニルフォスファイトなどが挙げられる。感光性樹脂組成物中の酸化防止剤の含有量は、好ましくは0.01質量~0.8質量の範囲であり、より好ましい下限は、0.01質量より好ましい上限は0.3質量である。この含有量が0.01質量以上である場合、感光性樹脂組成物の色相安定性に優れる効果が良好に発現し、感光性樹脂組成物の露光時における感度が良好になる。一方で、この含有量が0.8質量以下である場合、発色性が抑えられるために色相安定性が良好になるとともに、密着性も良好になる。<感光性樹脂組成物調合液>上述した感光性樹脂組成物は、これに溶媒を添加して形成した感光性樹脂組成物調合液として用いてもよい。好適な溶媒としては、メチルエチルケトンMEKに代表されるケトン類、並びにメタノール、エタノール、及びイソプロピルアルコール等のアルコール類が挙げられる。感光性樹脂組成物調合液の粘度が25°Cで500~4000mPasecとなるように、溶媒を感光性樹脂組成物に添加することが好ましい。<感光性樹脂積層体>本実施の形態の感光性樹脂積層体は、上述した感光性樹脂組成物からなる感光性樹脂組成物層と、当該感光性樹脂組成物層を支持する支持層と、を含む。必要により、感光性樹脂組成物層の支持体形成側と反対側の表面に保護層を有していてもよい。支持体としては、露光光源から放射される光を透過する透明なものが好ましい。このような支持体としては、ポリエチレンテレフタレートフィルム、ポリビニルアルコールフィルム、ポリ塩化ビニルフィルム、塩化ビニル共重合体フィルム、ポリ塩化ビニリデンフィルム、塩化ビニリデン共重合フィルム、ポリメタクリル酸メチル共重合体フィルム、ポリスチレンフィルム、ポリアクリロニトリルフィルム、スチレン共重合体フィルム、ポリアミドフィルム、及びセルロース誘導体フィルム等が挙げられる。これらのフィルムとしては、必要に応じ延伸されたものも使用可能である。ヘーズは5以下のものが好ましい。フィルムの厚みは、薄い方が画像形成性及び経済性の面で有利であるが、強度を維持する必要から、10~30μmのものが好ましく用いられる。また、感光性樹脂積層体に用いられる保護層の重要な特性は、感光性樹脂層との密着力について、支持体よりも保護層の方が充分小さく容易に剥離できることである。例えば、ポリエチレンフィルム、及びポリプロピレンフィルム等が保護層として好ましく使用できる。また、例えば特開昭59-202457号公報に示された剥離性の優れたフィルムを用いることができる。保護層の膜厚は10~100μmが好ましく、10~50μmがより好ましい。感光性樹脂積層体における感光性樹脂層の厚みは、好ましくは、5~100μm、より好ましくは、7~60μmである。厚みが薄いほど解像度は向上し、また、厚いほど膜強度が向上するので、用途に応じて適宜選択することができる。支持体、感光性樹脂層、及び必要により、保護層を積層して感光性樹脂積層体を作製する方法としては、従来知られている方法を採用することができる。例えば、感光性樹脂層を形成するために用いる感光性樹脂組成物を、前述の感光性樹脂組成物調合液にしておき、まず支持体上にバーコーター又はロールコーターを用いて塗布して乾燥させ、支持体上に該感光性樹脂組成物から成る感光性樹脂層を積層する。次いで、必要により、該感光性樹脂層上に保護層を積層することにより感光性樹脂積層体を作製することができる。<レジストパターン形成方法>本実施の形態のレジストパターン形成方法は、例えば、上述した感光性樹脂積層体を用いて基板の上に感光性樹脂層を形成するラミネート工程、該感光性樹脂層を露光する露光工程、及び該露光後の感光性樹脂層における未露光部を現像液で除去することによってレジストパターンを形成する現像工程を順に含む。より詳しくは、例えば、まずラミネート工程において、ラミネーターを用いて基板上に感光性樹脂層を形成する。具体的には、感光性樹脂積層体が保護層を有する場合には保護層を剥離した後、ラミネーターで感光性樹脂層を基板表面に加熱圧着しラミネートする。基板の材質としては銅、ステンレス鋼SUS、ガラス、酸化インジウムスズITO等が挙げられる。この場合、感光性樹脂層は基板表面の片面だけにラミネートするか、又は必要に応じて両面にラミネートしてもよい。この時の加熱温度は一般的に40~160°Cである。また、該加熱圧着を2回以上行うことにより、得られるレジストパターンの基板に対する密着性が向上する。この時、圧着には二連のロールを備えた二段式ラミネーターを使用してもよいし、基板と感光性樹脂層との積層物を何回か繰り返してロールに通し圧着してもよい。次に、露光工程において、露光機を用いて感光性樹脂組成物を活性光に露光する。露光は必要ならば支持体を剥離した後に行うことができる。フォトマスクを通しての露光の場合、露光量は、光源照度及び露光時間により決定され、光量計を用いて測定してもよい。露光工程においては、マスクレス露光方法を用いてもよい。マスクレス露光においてはフォトマスクを使用せず基板上に直接描画装置によって露光する。光源としては波長350nm~410nmの半導体レーザー又は超高圧水銀灯等が用いられる。描画パターンはコンピューターによって制御され、この場合の露光量は、露光光源の照度及び基板の移動速度によって決定される。次に、現像工程において、露光後の感光性樹脂層における未露光部を、現像装置を用いて現像液により除去する。露光後、感光性樹脂層上に支持体がある場合にはこれを除く。続いてアルカリ水溶液から成る現像液を用いて未露光部を現像除去し、レジスト画像を得る。アルカリ水溶液としては、Na2CO3、又はK2CO3等の水溶液が好ましい。これらは感光性樹脂層の特性に合わせて選択されるが、0.2質量~2質量の濃度のNa2CO3水溶液が一般的である。該アルカリ水溶液中には、表面活性剤、消泡剤、現像を促進させるための少量の有機溶剤等を混入させてもよい。なお、現像工程における現像液の温度は、20°C~40°Cの範囲で一定温度に保つことが好ましい。上述の工程によってレジストパターンが得られるが、場合によっては、さらに100°C~300°Cの加熱工程を行うこともできる。この加熱工程を実施することにより、更なる耐薬品性向上が可能となる。加熱には、熱風、赤外線、又は遠赤外線等の方式の加熱炉を用いることができる。このようなレジストパターン形成方法を応用することで、導体パターン、プリント配線板、リードフレーム、凹凸パターンを有する基材、並びに半導体パッケージ、等を製造することができる。<導体パターン>導体パターンの製造方法としては、例えば、上述した感光性樹脂積層体を用いて、金属板又は金属皮膜絶縁板である基板の上に感光性樹脂層を形成するラミネート工程、該感光性樹脂層を露光する露光工程、該露光後の感光性樹脂層における未露光部を現像液で除去することによってレジストパターンを形成する現像工程、及び該レジストパターンが形成された基板をエッチング又はめっきする導体パターン形成工程を順に含む方法が好ましい。<プリント配線板>プリント配線板の製造方法としては、例えば導体パターンを製造した後、レジストパターンを現像液よりも強いアルカリ性を有する水溶液により基板から剥離させることにより、所望の配線パターンを有するプリント配線板を得ることができる。プリント基板の製造においては、基板として好ましくは銅張積層板又はフレキシブル基板を用いる。剥離用のアルカリ水溶液以下、剥離液ともいう。について特に制限はないが、2質量~5質量の濃度の、NaOH又はKOHの水溶液が一般的に用いられる。剥離液には少量の水溶性溶媒を加えることが可能である。剥離工程における該剥離液の温度は、40°C~70°Cの範囲であることが好ましい。<リードフレーム>リードフレームの製造方法としては、例えば基板として銅、銅合金、又は鉄系合金等の金属板を用いて、前述のレジストパターン形成方法によってレジストパターンを形成し、更に現像により露出した基板をエッチングして導体パターンを形成する工程を行う。その後、レジストパターンを上述のプリント配線板の製造方法と同様の方法で剥離する剥離工程を行って、所望のリードフレームを得る。<凹凸パターンを有する基材>前記レジストパターン形成方法によって形成されるレジストパターンは、サンドブラスト工法により基板に加工を施す時の保護マスク部材として使用することができる。このときの基板としては、例えば、ガラス、シリコンウエハー、アモルファスシリコン、多結晶シリコン、セラミック、サファイア、金属材料等が挙げられる。凹凸パターンを有する基材の製造方法としては、例えばこれら基板上に、前述のレジストパターン形成方法と同様の方法によって、レジストパターンを形成する。その後、形成されたレジストパターン上からブラスト材を吹き付けて、目的の深さに切削するサンドブラスト処理工程、基板上に残存したレジストパターン部分をアルカリ剥離液等で基板から除去する剥離工程を経て、基板上に微細な凹凸パターンを有する基材を製造する方法が挙げられる。上記のサンドブラスト処理工程に用いるブラスト材としては公知のものを使用でき、例えば、SiC、SiO2、Al2O3、CaCO3、ZrO、ガラス、ステンレス等の粒径2μm~100μm程度の微粒子が用いられる。<半導体パッケージ>半導体パッケージの製造方法としては、例えば、基板として大規模集積化回路LSIの形成が終了したウェハを用いて、これに前述のレジストパターン形成方法によってレジストパターンを形成した後に、以下の工程を経ることによって、半導体パッケージを製造できる。まず、現像により露出した開口部に銅、はんだ等の柱状のめっきを施して、導体パターンを形成する工程を行う。その後、レジストパターンを上述のプリント配線板の製造方法と同様の方法で剥離する剥離工程を行って、更に、柱状めっき以外の部分の薄い金属層をエッチングにより除去する工程を行うことにより、所望の半導体パッケージを得る。更に、上述した感光性樹脂組成物は、プリント配線板の製造、ICチップ搭載用リードフレーム製造、メタルマスク製造等の金属箔精密加工、ボールグリッドアレイBGA、又はチップサイズパッケージCSP等のパッケージの製造、チップオンフィルムCOF又はテープオートメイテッドボンディングTAB等のテープ基板の製造、半導体バンプの製造、ITO電極又はアドレス電極、電磁波シールド等のフラットパネルディスプレイの隔壁の製造に利用することができる。なお、上述した各種パラメータについては特に断りの無い限り、後述する実施例における測定方法に準じて測定される。次に、実施例及び比較例を挙げて本実施の形態をより具体的に説明するが、本実施の形態はその要旨を超えない限り、以下の実施例に限定されるものではない。なお、各物性は以下の方法により測定した。1重量平均分子量、分子量分布日本分光株製ゲルパーミエーションクロマトグラフィーGPCシステムにより、標準ポリスチレン昭和電工株製ShodexSTANDARDSM-105の検量線を用いて測定した。測定条件の詳細は以下の通りである。示差屈折率計:RI-1530、ポンプ:PU-1580、デガッサー:DG-980-50、カラムオーブン:CO-1560、カラム:順にKF-8025、KF-806M×2、KF-807、溶離液:THF2現像液分散性評価上記の方法で作製した感光性樹脂層0.16m2を200mlの1質量Na2CO3水溶液に溶解させミキサー装置で1分間攪拌した。その液を回収し、200mlの規格ビンに入れて3日間放置し、吸引ろ過により液中に発生する凝集物を採取した。凝集物を乾燥させた後重量を測り、結果を以下のようにランク分けした。◎:凝集物が50mg以下。○:凝集物が50mgを超えて、100mg以下。×:凝集物が100mgを超える。3解像性評価35μm圧延銅箔を積層した1.2mm厚の銅張積層板を用い、スプレー圧0.20MPaでジェットスクラブ研磨日本カーリット株製、サクランダムR登録商標220したものを用意した。感光性樹脂積層体のポリエチレンフィルムを剥がしながら、整面して60°Cに予熱した銅張積層板にホットロールラミネーター旭化成エンジニアリング株製、AL-70により、ロール温度105°Cでラミネートした。エアー圧力は0.35MPaとし、ラミネート速度は1.5m/minとした。ラミネート後15分経過した解像度評価用基板を、露光部と未露光部の幅が1:1の比率のラインパターンで露光し、現像した。露光は、支持体越しに感光性樹脂層に評価に必要なフォトマスクを通して、超高圧水銀ランプオーク製作所製HMW801によりストーファー製21段ステップタブレットが7段となる露光量で行なった。また、現像は、ポリエチレンテレフタレートフィルムを剥離した後、アルカリ現像機フジ機工製、ドライフィルム用現像機を用いて30°Cの1質量Na2CO3水溶液を所定時間スプレーし、感光性樹脂層の未露光部分を最小限像時間の2倍の時間で溶解除去した。なお、未露光部分の感光性樹脂層が完全に溶解するのに要する最も少ない時間を最小現像時間とした。硬化レジストラインが正常に形成されている最小マスク幅を解像度の値とし、解像性を下記のようにランク分けした。○:解像度の値が30μm以下。×:解像度の値が30μmを超える。4耐めっき性評価解像性評価時と同様にラミネート基板の作成、露光、現像を行なった。さらに下記めっき条件に従って硫酸銅めっきを行った。<めっき条件>前処理:酸性脱脂剤浴ロムアンドハース社製LP-200:5、硫酸:5水溶液に40°Cで4分浸せきした。その後水洗し、APS水溶液過硫酸アンモニウム水溶液、濃度200g/Lに室温で1分間浸せきし、水洗後10硫酸水溶液に2分間浸せきした。硫酸銅めっき:下記のめっき液組成で5.0A/dm2の電流密度で50分間めっきを行った。<硫酸銅めっき液組成>純水:58.9硫酸銅コンクメルテックス社製:30濃硫酸:10濃塩酸:0.1カッパークリーム125メルテックス社製:1硬化レジスト剥離後のL/S=50/50μmの硫酸銅めっきラインを光学顕微鏡により観察し、以下のようにランク付けした。なお、硬化レジスト剥離は、現像後の評価基板に50°Cに加温した3質量の水酸化ナトリウム水溶液に浸漬して行なった。◎:二次銅めっきもぐりがほぼ見られない。○:二次銅めっきのもぐりが見られるが、幅がラインの片側で5μm以下。×:二次銅めっきのもぐり幅がラインの片側で5μmを越える。[実施例1~13及び比較例1~4]表1に示す化合物を表2に示す組成割合単位は質量部で配合し、さらに溶媒としてMEKを加え十分に攪拌、混合して調製した感光性樹脂組成物溶液を、支持体である16μm厚のポリエチレンテレフタレートフィルム帝人デュポンフィルム社製、GR-16の表面にバーコーターを用いて均一に塗布し、95°Cの乾燥機中で4分間乾燥させて感光性樹脂層を形成した。感光性樹脂層の厚みは40μmであった。なお、表2に示す組成において、B-1、B-2及びB-3の質量部は、固形分量である。次いで、感光性樹脂層のポリエチレンテレフタレートフィルムを積層していない側の表面上に、保護層として19μm厚のポリエチレンフィルムタマポリ社製、GF-18を貼り合わせて感光性樹脂積層体を得た。得られた感光性樹脂積層体を用い、感光性樹脂組成物の現像液分散性、解像性、耐めっき性を評価した。評価結果を表2,3に示す。"